Brevet FR3075918A1 (20190628)

REVENDICATIONS1. Procédé de fabrication d'un caisson isolant pour une cuve étanche et thermiquement isolante destinée à stocker un liquide mouillant, le caisson isolant comportant au moins un compartiment, le procédé comportant : - fournir un matériau isolant pulvérulent choisi parmi les silices pyrogénées, les aérogels de silice et les mélanges de ceux-ci, ledit matériau isolant pulvérulent présentant : - une granulométrie caractéristique gx ; - une masse volumique vraie stable (pvx pour le liquide mouillant qui 10 correspond à la masse volumique vraie dudit matériau isolant pulvérulent présentant ladite granulométrie caractéristique gx après avoir été immergé dans le liquide mouillant ; et - une masse volumique apparente stable (pe, pour le liquide mouillant qui correspond à une masse volumique apparente seuil dudit matériau isolant 15 pulvérulent à partir de laquelle le matériau isolant pulvérulent présentant la granulométrie caractéristique gx ne présente pas de tassement après avoir été immergé dans le liquide mouillant; et - une masse volumique apparente stable après tassement (pex qui correspond à l'état de compacité maximale dudit matériau isolant pulvérulent 20 présentant ladite granulométrie caractéristique gx; - fournir une charge granulaire choisie parmi les perlites, les sphères creuses, les granulats de mousse polymère, les aérogels granulaires ayant un taux de porosité interne qui ne diminue pas après avoir été immergé dans le liquide mouillant et les mélanges de ceux-ci, la charge granulaire présentant une 25 granulométrie caractéristique gy, une masse volumique apparente stable après tassement (Pay qui correspond à l'état de compacité maximale de ladite charge granulaire présentant ladite granulométrie caractéristique gy et une masse volumique vraie (Ky ; - mélanger au moins le matériau isolant pulvérulent et la charge granulaire ; le 30 matériau isolant pulvérulent étant présent dans une proportion massique x et la charge granulaire étant présent dans une proportion massique y avec : x + y k 90 %, xk 25 % et y k 1 %; 32 - disposer le mélange dans le compartiment du caisson isolant dans un état de compacité tel que : - la masse volumique vraie du matériau isolant pulvérulent dans le mélange, entre les grains de la charge granulaire, soit inférieure à ladite masse 5 volumique vraie stable cp,x, que - la masse volumique apparente de la charge granulaire dans le mélange soit inférieure à la masse volumique apparente stable après tassement (pay et que - la masse volumique apparente MVmel du mélange soit supérieure ou 10 égale à (pay * (p' / (y * (pax + (1-y) * (pay) et à cp' / [1 - y * (1 - (p' / (p'y)].\n<CLM>\1\tProcédé de fabrication d'un caisson isolant selon la revendication 1, dans lequel le matériau isolant pulvérulent et la charge granulaire sont mélangées de manière homogène par agitation mécanique.\n<CLM>\1\tCaisson isolant pour une cuve étanche et thermiquement isolante 15 destiné à stocker un liquide mouillant, le caisson isolant comportant au moins un compartiment ; et - une garniture calorifuge pulvérulente disposée dans ledit compartiment, la garniture calorifuge comportant un mélange d'au moins : x % en masse d'un matériau isolant pulvérulent choisi parmi les silices 20 pyrogénées, les aérogels de silice et les mélanges de ceux-ci, ledit matériau isolant pulvérulent présentant : - une granulométrie caractéristique gx, - une masse volumique vraie stable (p'x pour le liquide mouillant qui correspond à la masse volumique vraie dudit matériau isolant pulvérulent présentant 25 ladite granulométrie caractéristique gx après avoir été immergé dans le liquide mouillant, - une masse volumique apparente stable (pax pour le liquide mouillant qui correspond à la masse volumique apparente seuil dudit matériau isolant pulvérulent à partir de laquelle le matériau isolant pulvérulent présentant ladite 30 granulométrie caractéristique gx ne présente pas de tassement après avoir été immergé dans le liquide mouillant; et - une masse volumique apparente stable après tassement (pax qui correspond à l'état de compacité maximale dudit matériau isolant pulvérulent présentant ladite granulométrie caractéristique gx; 33 - y % en masse d'une charge granulaire choisie parmi les perlites, les sphères creuses en verre , les granulats de mousse polymère, les aérogels granulaires ayant un taux de porosité interne qui ne diminue pas après avoir été immergé dans le liquide mouillant et les mélanges de ceux-ci, dans lequel la charge 5 granulaire présente une granulométrie caractéristique gy, une masse volumique apparente stable après tassement cpay qui correspond à l'état de compacité maximale de ladite charge granulaire présentant ladite granulométrie caractéristique gy et une masse volumique vraie cp'y; avec : x + y k 90 %, xk 25 % et y 1% ; la masse volumique vraie du matériau isolant pulvérulent dans le mélange, entre les grains de la charge granulaire, étant inférieure à la masse volumique vraie stable (Pvx , la masse volumique apparente de la charge granulaire dans le mélange étant inférieure à la masse volumique apparente stable après tassement (pay ; et la masse volumique apparente MV,e, du mélange étant supérieure ou égale à (Pay * (Pax/ (Y * (Pax + (1-y) * (Pay ) et à (Pex / [1 - Y * (1 - (Pex (Pvy)].\n<CLM>\1\tCaisson isolant selon la revendication 3, dans lequel la masse volumique apparente du mélange est inférieure à 250 kg/m3, avantageusement comprise entre 50 et 220 kg/m3 et de préférence comprise entre 60 et 190 kg/m3.\n<CLM>\1\tCaisson isolant selon la revendication 3 ou 4, dans lequel le mélange présente une conductivité thermique inférieure à 45 mW/(m.K) à 20°C et à pression atmosphérique normale, de préférence comprise entre 25 et 35 mW/(m.K) à 20 °C et à pression atmosphérique normale.\n<CLM>\1\tCaisson isolant selon l'une quelconque des revendications 3 à 5, dans lequel la charge granulaire présente une granulométrie moyenne comprise entre 10 pm et 5 mm, avantageusement entre 20 pm et 2 mm et de préférence entre 25 pm et 1 mm.\n<CLM>\1\tCaisson isolant selon l'une quelconque des revendications 3 à 6, dans lequel la charge granulaire présente des grains dont le rapport masse/volume 30 extérieur est inférieur à 500 kg/m3, avantageusement inférieur à 200 kg/m3, de préférence compris entre 30 et 150 kg/m3.\n<CLM>\1\tCaisson isolant selon l'une quelconque des revendications 3 à 7, dans lequel la charge granulaire comporte de la perlite expansée. 34\n<CLM>\1\tCaisson isolant selon l'une quelconque des revendications 3 à 7, dans lequel la charge granulaire comporte des sphères creuses en verre ou en polymère.\n<CLM>\1\tCaisson isolant selon la revendication 3 à 9, dans lequel la charge 5 granulaire présente seule une conductivité thermique inférieure à 100 mW/(m.K) à 20°C et à pression atmosphérique normale.\n<CLM>\1\tCaisson isolant selon l'une quelconque des revendications 3 à 10, dans lequel le matériau isolant pulvérulent comporte de la silice pyrogénée hydrophobe. 10\n<CLM>\1\tCaisson isolant selon la revendication 12, dans lequel le matériau isolant pulvérulent présente une granulométrie moyenne inférieure à 300 pm, avantageusement inférieure à 200 pm et de préférence comprise entre 2 et 100 pm.\n<CLM>\1\tCaisson isolant selon l'une quelconque des revendications 3 à 12, dans lequel x k 50 %. 15\n<CLM>\1\tCaisson isolant selon l'une quelconque des revendications 3 à 13, dans lequel y k 5 %, avantageusement y k 10 %, et de préférence y k 15 %,\n<CLM>\1\tCaisson isolant selon l'une quelconque des revendications 3 à 14, dans lequel la garniture calorifuge comporte z% en masse d'un opacifiant aux rayonnements infra-rouge, avec z\n<CLM>\1\tCaisson isolant selon la revendication 15, dans lequel une portion isolante du mélange constituée du matériau isolant pulvérulent et de l'opacifiant présente : - une granulométrie caractéristique g,OE; - une masse volumique apparente stable cpaxz qui correspond à une 25 masse volumique apparente seuil de ladite portion isolante du mélange à partir de laquelle ladite portion isolante du mélange présentant la granulométrie caractéristique gxz ne présente pas de tassement après avoir été immergée dans le liquide mouillant; et une masse volumique apparente stable après tassement (pexz qui 30 correspond à l'état de compacité maximale de la portion isolante du mélange constituée du matériau isolant pulvérulent et de l'opacifiant pulvérulent présentant ladite granulométrie caractéristique gxz ; 35 dans lequel la masse volumique apparente MN/rnel du mélange est en outre supérieure ou égale à (pay * (Paxz / (Y * (Paxz (11) * (Pay ) et à (pexz / [1 - y * (1 - (Pexz (NO]\n<CLM>\1\tCaisson isolant selon la revendication 15 ou 16, dans lequel 5 l'opacifiant aux rayonnements infra-rouge est choisi parmi le noir de carbone, le graphite, le carbure de silicium, les oxydes de titane et leurs mélanges.\n<CLM>\1\tCaisson isolant selon l'une quelconque des revendications 3 à 17, comportant un panneau de fond, un panneau de couvercle et des parois s'étendant entre le panneau de fond et le couvercle et définissant au moins un compartiment. 10\n<CLM>\1\tCaisson isolant selon l'une quelconque des revendications 3 à 18, dans lequel le liquide mouillant est du choisi parmi le Gaz Naturel Liquéfié, le Gaz de Pétrole Liquéfié, le méthane liquide, l'éthane liquide, le propane liquide, l'azote liquide, l'air liquide, l'argon liquide, le xénon liquide, le néon liquide et l'hydrogène liquide.. 15\n<CLM>\1\tCaisson isolant selon l'une quelconque des revendications 3 à 19, dans lequel la masse volumique apparente du matériau isolant pulvérulent dans le mélange, entre les grains de la charge granulaire, est inférieure à la masse volumique apparente stable (pax du matériau isolant pulvérulent.\n<CLM>\1\tCuve étanche et thermiquement isolante comportant au moins une 20 barrière thermiquement isolante et une membrane d'étanchéité destinée à être en contact avec le fluide contenu dans la cuve reposant contre ladite barrière thermiquement isolante et dans laquelle la barrière thermiquement isolante comporte une pluralité de caissons isolants selon l'une quelconque des revendications 3 à\n<CLM>\1\t25\n<CLM>\1\tNavire (70) pour le transport d'un liquide mouillant, le navire comportant une double coque (72) et une cuve (71) selon la revendication 21 disposée dans la double coque.\n<CLM>\1\tProcédé de chargement ou déchargement d'un navire (70) selon la revendication 22, dans lequel on achemine un liquide mouillant à travers des 30 canalisations isolées (73, 79, 76,\n<CLM>\1\tdepuis ou vers une installation de stockage flottante ou terrestre (77) vers ou depuis la cuve du navire (71). 36\n<CLM>\1\tSystème de transfert pour un liquide mouillant, le système comportant un navire (70) selon la revendication 22, des canalisations isolées (73, 79, 76,\n<CLM>\1\tagencées de manière à relier la cuve (71) installée dans la coque du navire à une installation de stockage flottante ou terrestre (77) et une pompe pour 5 entrainer un flux de liquide mouillant à travers les canalisations isolées depuis ou vers l'installation de stockage flottante ou terrestre vers ou depuis la cuve du navire.